(57)【特許請求の範囲】
【請求項１】
粒子径分布が４０〜５５ｎｍに１つのピークを有し、かつガラス転移温度が２０〜４５℃であるアクリル樹脂系エマルジョンと、粒子径分布が８０〜１００ｎｍに１つのピークを有し、かつガラス転移温度が２０〜４５℃であるアクリル樹脂系エマルジョンと、１，２−オクタンジオールを０．１５〜４．５０重量％含有する水性美爪料組成物。
【発明の詳細な説明】
【技術分野】
【０００１】
本発明は水性の美爪料組成物に関する。        
【背景技術】
【０００２】
近年、手や足の自爪に装飾を施したり、人工爪を接着してこれに装飾を施すというネイルアートの人気が高まっている。また、装飾や、外力による爪の割れ・剥がれを防止するための補強の目的で、いわゆるマニキュア、ペディキュア、スカルプチュアと呼ばれる樹脂含有の材料を爪に塗布することもなされている。
【０００３】
ここで、装飾又は補強のために使用される爪装飾材料としては、ニトロセルロース系のラッカーを有機溶剤に溶解し、これに各種色調の顔料を加えたものがある。これらは、爪や人工爪に塗布した後、有機溶剤を揮発させて、光沢に優れた被膜を形成するものである。そして、この被膜はアセトン等の有機溶剤を用いて容易に拭き取ることができる。
しかし、この種の爪装飾材料は、有機溶剤を含むため、使用時に揮発する有機溶剤を、使用者が直接吸引する恐れがある。また、形成される被膜は強靭な被膜とはなり得ず、擦れ、衝撃等の刺激により容易に剥離してしまう恐れがある。
【０００４】
またアクリル樹脂系エマルジョンを含有する水性の美爪料組成物であって、球状や半球状に成形しやすく、保存時の経時安定性に優れるものや酸化チタンの経時沈降安定性に優れるものは、例えば特許文献１及び２に記載されているように公知である。
さらに、エマルジョンポリマーと薄片状シリカゾルを含有し、成膜性、耐久性及び耐水性に優れるとされる美爪料組成物も特許文献３に記載されているように公知である。
さらに特許文献４には、水性の美爪料組成物に１，２−オクタンジオール等の１，２−アルカンジオールが、顔料の分散性及び塗膜の光沢を向上させる目的で添加されることも記載されている。
【先行技術文献】
【特許文献】
【０００５】
【特許文献１】特開２０１４−０７４０２３号公報
【特許文献２】特開２０１１−１４０４４９号公報
【特許文献３】特開２００５−２８９９６９号公報
【特許文献４】特開２００９−１９０９９５号公報
【発明の概要】
【発明が解決しようとする課題】
【０００６】
上記各特許文献には水性の美爪料組成物が記載されているものの、塗り感（レベリング性）、成膜性、塗膜耐久性、塗膜強度、付着性及び塗膜の光沢性を全て十分なものとするための組成物までは知られていない。
本発明は、塗布後の塗膜強度、付着性及び塗膜の光沢性が全て優れる水性美爪料組成物を得ることを課題とする。
【課題を解決するための手段】
【０００７】
本発明者らは、上記課題を解決すべく鋭意検討を行った結果、特定の組成物からなる水性美爪料組成物とすることで、上記課題が解決できることを見出し、本発明を完成するに至った。
具体的には以下の通りである。
１．粒子径分布が８０ｎｍ以下においてピークを有し、かつガラス転移温度が２０〜４５℃のアクリル樹脂系エマルジョンと、１，２−オクタンジオールを０．１５〜４．５０重量％ 含有する水性美爪料組成物。
２．該アクリル樹脂系エマルジョンは、粒子径分布が１２０ｎｍ以上においてピークを有しない１に記載の水性美爪料組成物。
３．該アクリル樹脂系エマルジョンは、４０〜５５ｎｍに１つのピークを、さらに８０〜１００ｎｍに１つのピークを有する粒子径分布を有する１又は２に記載の水性美爪料組成物。
４．１，２−オクタンジオール以外の成膜助剤及び可塑剤を含有しない１〜３のいずれかに記載の水性美爪料組成物。
５．粒子径分布が８０ｎｍ以下においてピークを有し、かつガラス転移温度が２０〜４５℃のアクリル樹脂系エマルジョンと１，２−オクタンジオールを含有し、該アクリル樹脂系エマルジョンの固形分に対して１，２−オクタンジオールを０．５０〜１５．００重量％含有する水性美爪料組成物。
６．該アクリル樹脂系エマルジョンは、粒子径分布が１２０ｎｍ以上においてピークを有しない５に記載の水性美爪料組成物。
７．該アクリル樹脂系エマルジョンは、４０〜５５ｎｍに１つのピークを、さらに８０〜１００ｎｍに１つのピークを有する粒子径分布を有する５又は６に記載の水性美爪料組成物。
８．１，２−オクタンジオール以外の成膜助剤及び可塑剤を含有しない５〜７のいずれかに記載の水性美爪料組成物。 
【発明の効果】
【０００８】
本発明の水性美爪料組成物によれば、爪への塗布時において塗り感（レベリング性）、成膜性、温水浸漬時の塗膜耐久性に優れ、かつ光沢感にも優れるという顕著な効果を発揮することができる。
【発明を実施するための形態】
【０００９】
本発明の水性美爪料組成物は、いわゆる一般のマニキュアやペディキュアのように爪の表面に被覆を行うための組成物であり、使用者自身の爪の表面を必要に応じてサンディングする等して凹凸がある表面に被覆してもよく、また必要に応じて、着色剤等を添加して下塗りして得た下塗り層の上に被覆しても良く、さらに本発明の水性美爪料組成物から形成してなる層の上に上塗り層を形成してもよい。また本発明の美爪料組成物自体を下塗り用や上塗り用の美爪料組成物とすることもできる。
下塗り層用として使用するときには、一般的には透明又は僅かに黄色、場合により微量の紫や青の色素を配合して、経時劣化による色調の変化を防止することがある。
本発明の水性美爪料組成物に着色剤を含有させて、ソリッドカラーやラメ調、金属光沢調、暗色や明色等多彩に着色されるカラーコートとすることもできる。
本発明の水性美爪料組成物を上塗り層とするときには、ベースコートと同様に、透明又は僅かに黄色、場合により微量の紫や青の色素を配合して、経時劣化による色調の変化を防止してもよい。最上層であるため、爪表面の美観のために艶を発揮させることが必要である。いずれの層用として使用する場合であっても、硬化後少なくとも３日間、欠けたり、剥がれたりすることなく、また下層や使用者の爪に対して浮きが発生しないことが必要である。
【００１０】
以下に本発明の水性美爪料組成物の具体的組成について説明する。
本発明の水性美爪料組成物は、粒子径が８０ｎｍ以下においてピークを有し、かつガラス転移温度が２０〜４５℃のアクリル樹脂系エマルジョンと１，２−オクタンジオールを使用することを基本としている。このようなアクリル樹脂系エマルジョンとしては、１種類のアクリル樹脂系エマルジョンを使用してもよく、ガラス転移温度と平均粒子径が互いに異なる２種以上のアクリル樹脂系エマルジョンを使用してもよい。
【００１１】
（アクリル樹脂系エマルジョン）
本発明にて使用できる１種以上のアクリル樹脂系エマルジョンは、アクリル酸やアクリル酸のエステルを主な共重合成分としてなる樹脂のエマルジョンである点において共通する。そのようなアクリル樹脂を構成する単量体としては以下の親水性単量体及び疎水性単量体からなるものが挙げられる。
親水性単量体としてはアクリル酸、メタクリル酸、イタコン酸、マレイン酸、フマール酸、クロトン酸等のエチレン性不飽和カルボン酸；ヒドロキシエチルアクリレート、ヒドロキシエチルメタクリレート、グリシジルアクリレート、グリシジルメタクリレート、エチレングリコールジアクリレート、エチレングリコールジメタクリレート、ポリエチレングリコールモノアクリレート、ポリエチレングリコールモノメタクリレート等のヒドロキシ基又はグリシジル基含有エチレン性単量体；アクリルアミド、メタクリルアミド、Ｎ−メチロールアクリルアミド、Ｎ−メチロールメタクリルアミド、Ｎ−ダイアセトンアクリルアミド等のエチレン性アミド；アミノエチルアクリレート、アミノエチルメタクリレート、Ｎ，Ｎ−ジメチルアミノエチルアクリレート、Ｎ, Ｎ−ジメチルアミノエチルメタクリレート、Ｎ, Ｎ−ジエチルアミノエチルアクリレート、Ｎ, Ｎ−ジエチルアミノエチルメタクリレート、Ｎ, Ｎ, Ｎ−トリメチルアミノエチルアクリレート、Ｎ, Ｎ, Ｎ−トリメチルアミノエチルメタクリレート等のエチレン性アミン又はその塩などが挙げられる。
【００１２】
また、疎水性単量体としては、スチレン、α−メチルスチレン、クロロスチレン、アルキルスチレン、ジビニルベンゼン等の芳香族モノ及びジビニル化合物；メチルアクリレート、メチルメタクリレート、エチルアクリレート、エチルメタクリレート、プロピルアクリレート、プロピルメタクリレート、ブチルアクリレート、ブチルメタクリレート、２−エチルヘキシルアクリレート、２−エチルヘキシルメタクリレート、ターシャリーブチルアクリレート、ターシャリーブチルメタクリレート、シクロヘキシルアクリレート、シクロヘキシルメタクリレート等のアクリル酸エステル及びメタクリル酸エステル；アクリロニトリル、メタクリロニトリル等のシアン化ビニル化合物；酢酸ビニル等のビニルエステル；塩化ビニル、塩化ビニリデン等のハロゲン化ビニル；トリフルオロエチルメタクリレート、 2,2,3,3−テトラフルオロプロピルメタクリレート、 2,2,3,3,4,4−ヘキサフルオロブチルメタクリレート、パーフルオロオクチルメタクリレート、パーフルオロオクチルアクリレート等のフッ素系単量体、シリコーンマクロモノマーなどが挙げられる。
【００１３】
上記のアクリル樹脂系エマルジョンのなかでも、特に、本発明では、ガラス転移温度や平均粒子径が互いに異なる２種以上のアクリル樹脂系エマルジョンを使用することが好ましい。少なくとも１種としては、アクリル酸アルキル共重合体エマルジョン、アクリル酸エステル−メタクリル酸エステル共重合体エマルジョン、アクリル酸アルキル・スチレン共重合体エマルジョンなどが好ましく、より好ましくは、硬度や光沢の点から、アクリル酸アルキル・スチレン共重合体エマルジョンである。
その中でも、粒子径分布が８０ｎｍ以下においてピークを有し、かつガラス転移温度が２０〜４５℃のアクリル樹脂系エマルジョンを使用することが必要であり、中でもガラス転移温度が３５℃以下のアクリル樹脂系エマルジョンを使用することが好ましい。また粒子径分布が５５ｎｍ以下においてピークを有することがさらに好ましい。
なお、このとき、８０ｎｍを超える粒子径においてもピークを有するようなアクリル樹脂系エマルジョンの組成とすることもできる。なお、粒子径分布が８０ｎｍ以下とは、アクリル樹脂系エマルジョンの樹脂粒子の粒子径毎の含有量の分布を作成したときに、その含有量が最大の粒子径が８０ｎｍ以下であることを指す。
【００１４】
本発明において２種以上のアクリル樹脂系エマルジョンが使用される場合には、好ましくはガラス転移温度が最も高い、高Ｔｇアクリル樹脂系エマルジョンのガラス転移温度が３５〜４５℃、さらに好ましくは３７〜４４℃であり、平均粒子径は４０〜５５ｎｍ、好ましくは４５〜５２ｎｍである。
ガラス転移温度が最も低い、低Ｔｇアクリル樹脂系エマルジョンのガラス転移温度は２０〜３５℃、好ましくは２２〜３０℃であり、平均粒子径は８０〜１００ｎｍ、好ましくは８５〜９５ｎｍである。このように、２種のアクリル樹脂系エマルジョンを採用するときには、一方はガラス転移温度が高く平均粒子径が小さいアクリル樹脂系エマルジョンであり、他方はガラス転移温度が低く平均粒子径が大きいアクリル樹脂系エマルジョンである。
【００１５】
また、本発明の水性美爪料組成物において、これらのアクリル樹脂系エマルジョンの樹脂分の含有量としては、２５〜４０重量％、好ましくは３０〜３５重量％である。
さらに２種以上のアクリル樹脂系エマルジョンを配合する場合、その樹脂分全体に対する平均粒子径が最も小さいアクリル樹脂系エマルジョン由来のアクリル樹脂の含有比率は３０〜９０重量％であり、平均粒子径が最も大きいアクリル樹脂系エマルジョン由来のアクリル樹脂の含有比率は１０〜７０重量％である。
【００１６】
（成膜助剤）
ａ．本発明において成膜助剤として使用できる成分は１，２−オクタンジオールであり、その水性美爪料組成物中での配合量は０．１５〜４．５０重量％であり、好ましくは０．３０〜３．００重量％である。０．１５重量％未満であると、水性美爪料組成物の塗膜形成性に劣り、かつ２種以上のアクリル樹脂系エマルジョンのアクリル樹脂の相溶性が悪化する。４．５０重量％を超えると水性美爪料組成物の保存安定性、塗り感及び耐温水性が悪化する。
ｂ．また、該アクリル樹脂系エマルジョンの固形分に対して１，２−オクタンジオールを０．５０〜１５．００重量％含有することもでき、好ましくは該アクリル樹脂系エマルジョンの固形分に対して１，２−オクタンジオールを０．５０〜１５．００重量％、好ましくは０．８０〜１０．００重量％とすることができる。 
１，２−オクタンジオールの含有量としては、上記ａ又はｂとしてもよく、あるいはａかつｂとしてもよい。
１，２−オクタンジオールを美爪料組成物に配合させることによって、爪表面に形成された本発明の水性美爪料組成物の被膜は、特に成膜性及び透明性や光沢性に優れる。また１，２−オクタンジオールは成膜助剤としての性質を備えながら、２種以上のアクリル樹脂系エマルジョンの樹脂同士の相溶性を向上させることができるため、本発明において高いガラス転移温度を有するアクリル樹脂系エマルジョンを採用することができた。
１，２−オクタンジオールの配合量が少なすぎると、常温にて均一に成膜をすることが困難になり、逆に１，２−オクタンジオールの配合量が多すぎると、被膜の耐水性が低下したり、柔軟になりすぎたりする。
また１，２−オクタンジオールと別の成膜助剤を併用してもよく、併用可能な成膜助剤としては、１，２−ヘキサンジオール、１，２−ペンタンジオール、ジエチレングリコールジメチルエーテル、ジプロピレングリコールジメチルエーテル、ジエチレングリコールエチルメチルエーテル、ジエチレングリコールジエチルエーテル、ジプロピレングリコールモノメチルエーテル、ジエチレングリコールモノメチルエーテル、ジエチレングリコールモノブチルエーテル、ジプロピレングリコールモノブチルエーテルなどの少なくとも１種が挙げられる。
好ましくは１，２−オクタンジオール以外の成膜助剤及び可塑剤を含有しない場合であり、このときには得られる被膜が十分な成膜性を備えた上で、透明性やタック性に優れた被膜を得ることができる。
【００１７】
（ｐＨ調整剤）
本発明においてはｐＨ調整剤を含有させることができ、このようなｐＨ調整剤としては、水性美爪料組成物を塗布・乾燥した後に塗膜中に残存しない化合物が好ましい。このような化合物としては１０％濃度のアンモニアが適している。特にｐＨ調整剤を添加する際の、水性美爪料組成物中のｐＨ調整剤の含有量としては０．００〜１．００重量％、つまり、ｐＨ調整剤を含有しなくてもよく、含有するとしても１０％アンモニア類の添加量として、１．００重量％までとすることが好ましい。仮に１．００重量％を超えると塗り感が悪化するおそれがある。
本発明においては、ｐＨ調整剤は被膜とした後の耐水性や表面光沢を損なわない状態で、水性美爪組成物を増粘させることができる。そのため、ｐＨ調整剤の含有量が０．０１重量％未満であると十分に増粘をさせることができず、１．００重量％を超えるとｐＨを的確な範囲に調整することが困難になる。
例えばｐＨ調整剤としてトリエタノールアミン等を採用すると、確かにｐＨの測定値は、より塩基性よりになるものの、水性美爪料組成物を塗布して得た塗膜の耐久性は明らかに劣る。
【００１８】
（溶媒）
本発明の水性美爪料組成物には使用するエマルジョンに由来する水に加えて、さらに水を加えても良く、エタノール等の水溶性有機溶媒を添加することもできる。
【００１９】
本発明の水性美爪料組成物には、粘度や使用性、塗膜の耐久性などに悪影響を与えない範囲で各種の添加剤を配合することができる。そのような添加剤としては、例えば、香料、ポリオール類、シリコーン系やフッ素系の消泡剤、γ−グリシドキシプロピルトリメトキシシラン等のシランカップリング剤、充填剤、表面張力調整剤、重合禁止剤、難燃剤、酸化防止剤、イオン吸着体、顔料や染料等の着色剤、低応力化剤、防腐剤、抗菌剤、可撓性付与剤、ワックス類、ハロゲントラップ剤、レベリング剤、濡れ改良剤等の、これまでにエポキシ樹脂組成物に慣用されている各種の添加剤を配合することができる。
【００２０】
上記のポリオール類には、希釈剤としての機能に加えて本発明の組成物において付着性を向上させる働きもある。そのようなポリオール類として、例えば、ポリエステルポリオール、ポリエーテルポリオール、アクリルポリオール、ポリブタジエンポリオール、フェノリックポリオール等が挙げられる。中でも、アクリルポリオール、ポリエステルポリオールおよびポリエーテルポリオールが好ましく、特にポリエーテルポリオールが好ましい。付着性を向上させるために用いるときは、ポリオールを除いたその他のエポキシ樹脂成分１００重量部に対してポリオールを０．１〜４０重量部、好ましくは２〜１５重量部で配合する。
【００２１】
ポリエステルポリオールとしては、縮合型ポリエステルポリオール、付加重合ポリエステルポリオール、ポリカーボネートポリオール等が挙げられる。縮合型ポリエステルポリオールとしてはエチレングリコール、プロピレングリコール、ジエチレングリコール、１，４−ブタンジオール、ネオペンチルグリコール、１，６−ヘキサンジオール、３−メチル１，５−ペンタンジオール、１，９−ノナンジオール、１，４−ヘキサンジメタノール、ダイマー酸ジオール、ポリエチレングリコール等のジオール化合物と、アジピン酸、イソフタル酸、テレフタル酸、セバシン酸等の有機多塩基酸との縮合反応によって得られた、分子量は１００〜１００，０００のものが挙げられる。また、付加重合ポリエステルポリオールとしては、ポリカプロラクトンが挙げられ、分子量は１００〜１００，０００が好ましい。ポリカーボネートポリオールはポリオールの直接ホスゲン化、ジフェニルカーボネートによるエステル交換法などによって合成され、分子量は１００〜１００，０００が好ましい。
【００２２】
着色剤としては公知の顔料、光輝材、染料を使用することができ、特に爪被覆用として使用されている無機顔料、光輝材有機顔料や染料を使用することができる。また、これらの着色剤を添加しない場合や、透明となる程度の量で添加した場合、若しくは染料を添加することにより透明性がある人工爪組成物とすることもできる。また、水性美爪料組成物には、顔料等のみではなく樹脂粒子や、公知の水性美爪料組成物に配合できる装飾用材料等を配合しておくことも可能である。
使用できる顔料及び染料の種類、及びそれらの含有量としては、目的とする美観を満足させるために必要な程度のものとすることが必要である。
【００２３】
（水性美爪料組成物を用いた爪への被覆方法）
本発明の水性美爪料組成物は、使用者自身の爪の表面に、必要に応じてサンディングを施した後、さらに必要に応じて下塗りをした後に、公知の手段によって爪表面に塗布することができる。
もちろん、爪表面に本発明の水性美爪料組成物を塗布後、硬化前に小さな飾りや粉体等を被膜表面に付着させることも可能である。
爪に塗布した後、自然乾燥させたり、赤外線等を当てて加熱乾燥させることができる。
被覆される爪は、人の手の爪と足の爪のいずれでもよく、犬や猫などの動物の爪でも良い。
【実施例】
【００２４】
以下の表１に実施例及び比較例を示す。
実施例Ａ及びＢは、ガラス転移温度が４４℃で平均粒子径が４０ｎｍのジュリマーＥＴ−４１０と、ガラス転移温度が２４℃で平均粒子径が１００ｎｍのＴＯＣＲＹＬ  ＢＣＸ−３１０１と、１，２−オクタンジオールを含有する水性美爪料組成物であり、実施例Ｃはガラス転移温度が３７℃で平均粒子径が５０ｎｍのダイトゾール３０００ＳＬＰＮ−ＰＥ１と、ガラス転移温度が２４℃で平均粒子径が１００ｎｍのＴＯＣＲＹＬ  ＢＣＸ−３１０１と、１，２−オクタンジオールを含有する水性美爪料組成物の例である。これらの例によれば、塗り感、成膜性、光沢性、塗膜耐久性はいずれも良好であった。
また実施例Ｄでは、アクリル系樹脂系エマルジョンとして、ガラス転移温度が４４℃で平均粒子径が４０ｎｍ のジュリマーＥＴ−４１０のみを使用し、塗膜耐久性は他の実施例よりは少し劣るものの満足できる結果となった。
実施例Ｅは、ガラス転移温度が４４℃で平均粒子径が４５ｎｍのジュリマーＥＴ−４１０と、ガラス転移温度が３７℃で平均粒子径が５０ｎｍ のダイトゾール３０００ＳＬＰＮ−ＰＥ１を使用した例であり、塗膜耐久性は他の実施例よりは少し劣るものの満足できる結果となった。
【００２５】
これに対して、１，２−オクタンジオールを含有しない比較例Ａ、Ｂ、Ｃ、Ｄ、Ｇの美爪料組成物によれば、塗膜耐久性又は塗り感、成膜性、光沢性に劣っていた。なお１，２−オクタンジオールと同様に、従来は湿潤剤・防腐剤として使用される点において１，２−オクタンジオールと共通するＫＭＯ−６（１，２−ヘキサンジオール）やＨＹＤＲＯＬＩＴＥ−５（１，２−ペンタンジオール）を、１，２−オクタンジオールに代えて添加した比較例Ｃ及びＤでは、塗膜耐久性に劣る結果となった。
比較例Ｅ及びＧでは、アクリル系樹脂系エマルジョンとして、ガラス転移温度が２４℃で平均粒子径が１００ｎｍのＴＯＣＲＹＬ  ＢＣＸ−３１０１のみを使用したが、塗り感と成膜性に劣る結果となった。
【００２６】
比較例Ｆは、ガラス転移温度が２４℃で平均粒子径が１００ｎｍのＴＯＣＲＹＬ  ＢＣＸ−３１０１と、ガラス転移温度が５０℃で平均粒子径が１４０ｎｍのビニゾール１０７６ＤＭを含有するが、この例によれば、ガラス転移温度が高く、かつ粒子径分布において平均粒子径が大きい箇所にピークを有するので、塗り感、成膜性、光沢性、塗膜耐久性に劣っていた。
比較例Ｈは、ガラス転移温度が４４℃で平均粒子径が４０ｎｍのジュリマーＥＴ−４１０とガラス転移温度が５０℃で平均粒子径が１４０ｎｍのビニゾール１０７６ＤＭを含有するので、比較例Ｆと同様にガラス転移温度が高く、かつ粒子径分布において平均粒子径が大きい箇所にピークを有し、塗り感、成膜性、光沢性、塗膜耐久性に劣っていた。
そして比較例Ｉ〜Ｌは全て、ガラス転移温度が１７℃で平均粒子径が極めて大であるダイトゾール５０００ＳＴＹを含有するため、少なくとも塗膜耐久性に劣る結果になった。
また、実施例Ｆ〜Ｋは１，２−オクタンジオールを０．３０〜３．００重量％含有するため、塗り感、成膜性、ガラス板に塗布したときの光沢性及び塗膜耐久性に優れていた。
これに対して、１，２−オクタンジオールを含有しないか、０．１０重量％と少量含有する比較例Ｍ及びＮによれば、成膜性及び塗膜耐久性に劣る結果になり、１，２−オクタンジオールを５．００重量％と多く含有する比較例Ｏによれば、塗り感と塗膜耐久性に劣る結果となった。
実施例Ｈに対してアンモニア水を添加した実施例Ｌ及びＭによっても、各効果には変わりがなかった。
【００２７】
【表１】
0006599615.tif 000002
【表２】
0006599615.tif 000003
【表３】
0006599615.tif 000004
【００２８】
（各エマルジョンとその樹脂のガラス転移温度及び下記の粒径測定方法による粒径）
ジュリマーET-410                          ３０％   ４４℃    ４０ｎｍ
TOCRYL BCX-3101                           ４８％   ２４℃  １００ｎｍ
ビニゾール１０７６ＤＭ                    ３２％   ５０℃  １４０ｎｍ
ダイトゾール３０００ＳＬＰＮ−ＰＥ１      ３０％   ３７℃    ５０ｎｍ
ダイトゾール５０００ＳＴＹ                ５０％   １７℃  １３０ｎｍ
消泡剤  ：  ＫＭ−７２
【００２９】
エマルジョン粒径測定方法
測定機器  ：ＨＯＲＩＢＡ製ＬＢ−５５０ 
粒子径基準：散乱光強度
分散媒    ：イオン交換水
希釈倍率  ：５０００倍
測定温度  ：２０℃
【００３０】
水性美爪料組成物の試験方法
（塗り感（レベリング））                                              
１．ガラス板に美爪料組成物を３０μｌ取る。                      
２．一般的な美爪料組成物用の筆で、一辺が１．５ｃｍの正方形の中を縦に４回、横に４回、再度縦に４回塗り広げる。
３．塗布後、一晩以上室温で乾燥させる。                                
４．乾燥後の塗膜のレベリング具合を評価する。
○：塗膜がなだらかで筆跡が見えない。
△：塗膜に大きな波が見える。                                
×：塗膜に細かな波が見える。                                
【００３１】
（成膜性）                                                            
１．ガラス板に、１００μｍドクター型アプリケータを用いて、１２ｃｍ／ｓの速度で水性美爪料組成物を塗布する。      
２．乾燥後、塗膜表面を目視で観察する。                                       
○：塗膜がなめらかで透明である。                                          
△：塗膜に小さいひび割れがある。                                          
×：塗膜にひび割れがあり、塗膜全体が白濁して見える。        
上記の塗布、乾燥及び観察を、２０℃にて行うとき、及び１５℃にて行うときの２つの条件にて行った。
【００３２】
（光沢）                                                              
１．ガラス板に、１００μｍドクター型アプリケータを用いて、１２ｃｍ／ｓの速度で水性美爪料組成物を塗布する。
２．乾燥後、ＨＯＲＩＢＡハンディ光沢計グロスチェッカーＩＧ−３１０にて光沢度を測定する。
○：光沢度１２０以上
△：光沢度８０以上１２０未満
×：光沢度８０未満       
【００３３】
（塗膜耐久性（耐温水性））
１．ガラス板に、１００μｍドクター型アプリケータを用いて、１５ｃｍにわたって水性美爪料組成物を塗布する。   
２．一晩以上室温で乾燥させた後、ガラス板を４５℃のお湯に浸漬する。
３．３０分間室温で放置（自然に温度が下がってくる）し、取り出して塗膜の状態を観察する。
◎  ：変化なし。                                            
○  ：白化するが元に戻り、指でこすってもはがれない。                  
○△：白化するがほぼ元に戻り、指でこすってもはがれない。
△  ：白化して元に戻らないが、指でこすってもはがれない。       
△×：指でこすると少し剥がれる。
×  ：指でこすると剥がれる。